(57)【要約】【課題】床材を表面塗装する際、塗装工程で塗料中に巻き込まれた空気によって生じた塗膜内の気泡を容易に除去し、補修する方法を提供することを、課題とする。【解決手段】床材の表面塗装工程において塗膜２内に形成された気泡１を除去し、除去後の痕跡を補修する方法であって、塗膜２の表面側から塗膜２内の気泡１に向けてピンポイントでレーザーを照射し、上記気泡１を除いた後、気泡痕４にホットメルト樹脂５を充填し、表面塗膜を補修してなる床材の表面補修方法。上記レーザーの波長が１９３ｎｍ〜１０．６μｍとされる。【選択図】図１
2008237965.tif 000002
【特許請求の範囲】
【請求項１】
床材の表面塗装工程において塗膜内に形成された気泡を除去し、除去後の痕跡を補修する方法であって、塗膜の表面側から塗膜内の気泡に向けてピンポイントでレーザーを照射し、上記気泡を除いた後、気泡痕にホットメルト樹脂を充填し、表面塗膜を補修してなる床材の表面補修方法。
【請求項２】
上記レーザーの波長が１９３ｎｍ〜１０．６μｍである請求項１に記載の床材の表面補修方法。
【請求項３】
ホットメルト樹脂がホットメルト接着剤である請求項１に記載の床材の表面補修方法。
【発明の詳細な説明】
【技術分野】
【０００１】
本発明は、床材の補修方法に関する。さらに詳しくは、床材の表面を塗装して製品とする際、塗膜に生じた気泡を除いて補修する方法に関する。
【背景技術】
【０００２】
従来、一般的に、床材は下塗り、中塗り、仕上げ塗り等の塗装工程を経て仕上げられる。しかしながら、ロールコーティング、刷毛塗り等の塗装工程で、塗料中に空気が巻き込まれ、塗料内に滞留した空気が気泡となり、塗膜の品質を悪化させることがしばしば起こる。
【０００３】
このとき、公知の補修方法では、表面に見える気泡をその周囲と共に研磨して除去し、研磨面を再度塗装することが行われている。例えば、本願図２に示すように、まず、床材基板３に塗布された塗料の塗膜２に生じた直径約１ｍｍの気泡１を覆う塗膜１１を除去して潰す。ついで、気泡１を中心にして直径約１０ｍｍの広い範囲をグラインダ等で研磨したうえ床材基板３の研磨面３１を出し、その研磨面３１の表面に補修用塗料６を塗布する。そのため、広い範囲を再度塗装する必要があり、手間がかかり、仕上げ工程の作業性が悪くなるという問題がある。
【０００４】
一方、レーザー発生装置から発生するレーザーは、位相がよく揃い収束性も優れているので、狭い面積に極めて高密度の光エネルギーを集中させうるという特質を持つため、工業的な加工分野でよく用いられている。例えば、下記特許文献１には、レーザーを用いて建築用材料基材の表面に強固な膜を形成することを目的とする技術が開示されている。すなわち、建築用材料基材の表面に無機物質を主成分とする表面付着材を付着させ、レーザーを照射することにより表面層を溶融し、強固な膜が形成された建築材料、およびその表面処理方法が開示されている。
【０００５】
すなわち、特許文献１に記載の技術は、レーザーを、表面付着材として用いた酸化シリコンや、酸化アルミニウムが溶融する程の高出力で照射し、大谷石、抗火石、砂岩あるいは気泡発泡コンクリート（ＡＬＣ）のように表面層が弱く、剥離や割れ等の生じ易い基材の表面を強化しようとするものである。
【特許文献１】特開平６−８０４８５号公報（第１〜３頁、第１図）
【発明の開示】
【発明が解決しようとする課題】
【０００６】
また、上記レーザーは、斜角方向で孔を開ける場合にも有効であるため、レーザーの出力を落とし、上記した塗膜に発生した気泡に照射すれば、気泡の表面を覆う塗膜を除くことは可能である。しかしながら、気泡が除かれた後、その痕跡が塗膜上に残るため、後処理を行う必要があり、レーザーのみで気泡を除去することは困難である。
【０００７】
本発明はこのような状況のもとで考え出されたものであって、床材を表面塗装して製品として仕上げする際、ロールコーティング、刷毛塗り等の塗装工程で、塗料中に巻き込まれた空気によって生じた塗膜内の気泡を容易に除去し、補修する方法を提供することを、その課題とする。
【課題を解決するための手段】
【０００８】
上記課題を解決するために、本発明においては、つぎのような技術的手段を講じている。すなわち、請求項１に記載の発明によれば、床材の表面塗装工程において塗膜内に形成された気泡を除去し、除去後の痕跡を補修する方法であって、塗膜の表面側から塗膜内の気泡に向けてピンポイントでレーザーを照射し、上記気泡を除いた後、気泡痕にホットメルト樹脂を充填し、表面塗膜を補修してなる床材の表面補修方法が提供される。
【０００９】
請求項２に記載の床材の表面補修方法は、請求項１に記載の発明に加えて、上記レーザーの波長が１９３ｎｍ〜１０．６μｍとされる。レーザーとしてはとくに限定されず、エキシマレーザー、ＹＡＧレーザー、ＣＯレーザー、炭酸ガスレーザー、Ｈｅレーザー、Ｎｅレーザー等を用いることができる。これらのレーザーのうち、小型で比較的取り扱いの簡単なガスレーザー、例えば炭酸ガスレーザー、Ｈｅレーザー、Ｎｅレーザー等が好ましく用いられる。また、出力は気泡を覆う塗膜のみを熱除去すればよいため、低出力、例えば１Ｗ以下の低出力で使用する。出力を高くすると、上記塗膜のみならず、床材基材まで傷付けるおそれがあるため、通常、数ｍＷないしは数百ｍＷの出力で照射することが好ましい。
【００１０】
請求項３に記載の床材の表面補修方法は、請求項１に記載の発明に加えて、ホットメルト樹脂がホットメルト接着剤とされる。ホットメルト接着剤としては、とくに限定されず、ＥＶＡ系（エチレン酢酸ビニル共重合体）、ＰＰ系（ポリプロピレン）、ＰＡ系（ポリアミド）、ＳＲ系（合成ゴム）、高純度芳香族樹脂、芳香族石油樹脂、水素添加石油樹脂等が用いられる。これらの軟化温度は、通常６５℃ないしは１５０℃の範囲であるので、例えば、ホットメルトガンで加熱し、溶融したホットメルト接着剤を押し出して用いる。また、上記ホットメルト接着剤は、単独で、あるいは混合して用いてもよい。
【発明の効果】
【００１１】
請求項１に記載の発明にかかる床材の表面補修方法は上記のとおりであり、床材の表面塗膜内に形成された気泡をピンポイントでレーザー照射し、除去するため、気泡痕のみが残り、従来の研磨補修の場合のように気泡を含む広い範囲を研磨して研磨面を出す必要がなく、補修を最小範囲とすることができる。また、気泡痕にホットメルト樹脂を充填するのみで補修できるため、従来の研磨補修で見られた塗膜の白化や研磨スジの発生をなくすことができる。
【００１２】
請求項２に記載の床材の表面補修方法は上記のとおりであり、請求項１の床材の表面補修方法の有する効果に加え、上記レーザーの波長が１９３ｎｍ〜１０．６μｍであるため、公知のレーザー発生装置を用い、簡単に床材の塗膜内に生じた小気泡をピンポイントで簡単に熱除去することができる。
【００１３】
請求項３に記載の床材の表面補修方法は上記のとおりであり、請求項１の床材の表面補修方法の有する効果に加え、ホットメルト樹脂がホットメルト接着剤とされているため、例えば、スティック状にされたホットメルト接着剤をホットメルトガンを用いて加熱溶融しながら、気泡痕に充填することにより、周囲の塗膜と違和感なく、補修することができる。また、ホットメルト接着剤の有する接着性により、一旦充填された後は、剥がれ落ちるおそれは少なく、最小範囲にしっかりと接着し、補修することができる。
【発明を実施するための最良の形態】
【００１４】
以下、本発明の実施形態について図面を参照して詳細に説明する。図１は、本発明の床材の表面補修方法の概略構成を示す説明図である。図１に示すように、まず、気泡除去段階で床材基板３の塗装工程において、塗膜２に生じた直径約１ｍｍの気泡１にレーザー発生装置Ｌからのレーザーを照射する。このとき、斜角方向で上記気泡１を覆う塗膜１１に孔を開けるようにピンポイントで数〜数１０ｍＷの出力で照射する。
【００１５】
レーザー照射によって、気泡１は熱除去されるが、除去後に気泡痕４が残る。そこで、気泡痕充填段階として上記気泡痕４にホットメルト樹脂５を充填する。ホットメルト樹脂５として用いられるホットメルト接着剤は、その軟化温度、例えば約１００℃まで、ホットメルトガン等により加熱される。加熱され、流動性のあらわれたホットメルト接着剤は上記ホットメルトガンから押し出され、上記気泡痕４に充填される。充填後、表面を平らにすることによって気泡痕４を簡単に補修することができる。
【００１６】
上記ホットメルト接着剤はホットメルト性と共に接着性を有しているため、気泡痕４にしっかりと接着し、簡単に剥がれることはない。このように、気泡除去段階と気泡痕充填段階の２段階で、塗装工程において塗膜２内に生じた気泡１を除去し、除去後に生じた気泡痕４に最小範囲でホットメルト接着剤を充填するため、周囲の塗膜２と区別できない程度に補修することができる。上記実施形態においては、直径約１ｍｍの気泡１の場合について説明したが、これにかかわらず、本発明の方法は、直径０．１ｍｍないしは数ｍｍの小気泡の場合についても適用可能であり、特許請求の範囲を逸脱しない限り、いずれも本発明の技術的範囲に属する。
【図面の簡単な説明】
【００１７】
【図１】本発明の床材の表面補修方法の概略構成を示す説明図である。
【図２】従来の床材の表面補修方法の概略構成を示す説明図である。
【符号の説明】
【００１８】
Ｌ          レーザー発生装置
１          気泡
１１        気泡を覆う塗膜
２          塗膜
３          床材基板
３１        研磨面
４          気泡痕
５          ホットメルト樹脂
６          従来法による補修用塗料
【図１】
2008237965.tif 000003
【図２】
2008237965.tif 000004